Полимерная пленка, содержащая слой с шумоизолирующими свойствами

1. Многослойная пленка, имеющая
а) барьерный слой и
б) по меньшей мере один бесшумный слой, примыкающий к барьерному слою и содержащий
i) от около 3% до 97% по весу по меньшей мере одного шумоизолирующего полимера, выбранного из группы, включающей стироловые блок-сополимеры, которые являются гидрогенизированными или негидрогенизированными, гидрогенизированные стироловые эластомеры и их сочетания, и
ii) от около 97% до 3% сополимера этилена и сложного эфира по общему весу слоя,
при этом бесшумный слой имеет тангенс дельта по меньшей мере 0,10 при температуре от около -25°C до 40°C, измеренный согласно стандарту ASTM D-4065, и
2
пленка имеет прочность на разрыв от около 150 до 400 кг/м, измеренную согласно стандарту ASTM 882-12.
2. Пленка по п. 1, в которой по меньшей мере один бесшумный слой непосредственно примыкает к барьерному слою.
3
2
3. Пленка по п. 1, которая имеет скорость пропускания кислорода менее около 400 см/м/сутки при атмосферном давлении, измеренную согласно стандарту ASTM D-3925.
4. Пленка по п. 1, в которой бесшумный слой имеет тангенс дельта от около 0,1 до 0,4 при температуре от около -25°C до 40°C, измеренный согласно стандарту ASTM D-4065.
5. Пленка по п. 1, в которой барьерный слой содержит около 100% поливинилиденхлорида (PVDC) по общему весу слоя.
6. Пленка по п. 5, в которой PVDC содержит около 51-99% по весу винилиденхлорида и около 1-49% по весу ненасыщенного мономера или сомономера.
7. Пленка по п. 1, дополнительно имеющая первый и второй наружные слои, содержащие около 60-80% сополимера этилена и сложного эфира и около 20-40% этилена и альфа-олефина по общему весу слоя.
8. Пленка по п. 1, в которой бесшумный слой не содержит сополимер этилена и альфа-олефина.
9. Способ конструирования мешка, включающий
а) обеспечение пленки по п. 1, и
б) использование упомянутой пленки для формирования мешка, имеющего первую стенку и вторую стенку, соединенные друг с другом и образующие замкнутое помещение с внутренним пространством.
10. Способ по п. 9, в котором по меньшей мере один бесшумный слой непосредственно примыкает к барьерному слою.
3
2
11. Способ по п. 9, в котором пленка имеет скорость пропускания кислорода менее около 400 см/м/сутки при атмосферном давлении, измеренную согласно стандарту ASTM D-3925.
12. Способ по п. 9, в котором бесшумный слой имеет тангенс дельта от около 0,1 до 0.4 при температуре от около -25°C до 40°C, измеренный согласно стандарту ASTM D-4065.
13. Способ по п. 9, в котором барьерный слой содержит около 100% по весу PVDC.
14. Мешок, сконструированный из пленки по п. 1, при этом мешок выбран из одного из следующего: колостомного мешка, илестомного мешка, моче/калоприемника, мешка для медицинских отходов, мешка для парентерального раствора или емкости для упаковывания пищевого продукта.
15. Мешок по п. 14, в котором по меньшей мере один бесшумный слой пленки непосредственно примыкает к барьерному слою.
3
2
16. Мешок по п. 14, в котором пленка имеет скорость пропускания кислорода менее около 400 куб. см/м/сутки при атмосферном давлении, измеренную согласно стандарту ASTM D-3925.
17. Мешок по п. 14, в котором бесшумный слой имеет тангенс дельта от около 0,1 до 0.4 при температуре от около -25°C до 40°C, измеренный согласно стандарту ASTM D-4065.
18. Мешок по п. 14, в котором барьерный слой содержит около 100% по весу PVDC.